(57)【要約】本発明は抗菌性ポリマー、組成物およびそれらを製造する方法を提供する。前記ポリマー組成物は、官能性モノマーユニット、および前記官能性モノマーユニットに結合した抗菌剤を含む。前記モノマーユニットは、好ましくは官能基（例えばカルボキシレート基、スルホネート基、アルコキシド基、ホスフェート基、またはホスホネート基）を含む。前記抗菌性ポリマーは好ましくは抗菌性織物で、前記は広範囲の用途で用いることができる。適切な用途には、外科医の手術着、帽子、マスク、手術用カバー、病人用着衣、カーペット、寝具類、下着、ソックス、スポーツウェアおよび介護ユニフォームが含まれる。
2004509220.tif 000002
【特許請求の範囲】
【請求項１】
（ａ）官能性モノマーユニットを有するポリマーおよび（ｂ）前記官能性モノマーユニットに結合した抗菌剤を含む抗菌性ポリマー組成物。
【請求項２】
前記官能性モノマーユニットが、カルボキシレート基、スルホネート基、アルコキシド基、ホスフェート基およびホスホネート基から成る群から選択されるものを含む請求項１に記載の組成物。
【請求項３】
前記ポリマーが繊維、フィルムおよび織物から成る群から選択されるものである請求項１に記載の組成物。
【請求項４】
前記繊維が、植物由来繊維、動物由来ポリマー、天然有機ポリマー、合成有機ポリマーおよび無機物質から成る群から選択されるものである請求項３に記載の組成物。
【請求項５】
前記合成有機ポリマーが、アクリルポリマーおよび陽イオン性染色可能ポリエステルから成る群から選択される請求項４に記載の組成物。
【請求項６】
前記アクリルポリマーがアクリル繊維である請求項５に記載の組成物。
【請求項７】
前記官能性モノマーユニットが、スルホン化モノマーを含む負電荷モノマーユニットである請求項１に記載の組成物。
【請求項８】
前記スルホン化モノマーが、スチレンスルホン酸ナトリウム、メタリルスルホン酸ナトリウムおよびスルホフェニルメタリルエーテルナトリウムから成る群から選択される請求項７に記載の組成物。
【請求項９】
前記抗菌剤が、四級アンモニウム塩および陽イオン染料またはその混合物から選択される請求項１に記載の組成物。
【請求項１０】
前記四級アンモニウム塩が、セチルピリジニウムクロリド、ベンジルジメチルヘキサデシルアンモニウムクロリド、ドデシルトリメチルアンモニウムブロミド、Ｎ−（３−クロロ−２−ヒドロキシプロピル）−Ｎ，Ｎ−ジメチルドデシルアンモニウムクロリド、１，３−ビス−（Ｎ，Ｎ−ジメチルドデシルアンモニウムクロリド）−２−プロパノール、ドデシルトリメチルアンモニウムクロリド、Ｎ−（１−（２，３−ジオレオイルオキシ）プロピル）−Ｎ，Ｎ，Ｎ−トリメチルアンモニウムクロリド、Ｎ−（１−（２，３−ジオレイルオキシ）プロピル）Ｎ，Ｎ，Ｎ−トリメチルアンモニウムクロリド、ジメチルジオクタデシルアンモニウムブロミド、Ｎ，Ｎ−ジオレイル−Ｎ，Ｎ−ジメチルアンモニウムクロリド、１，２−ジオレオイルオキシ−３−（Ｎ，Ｎ，Ｎ−トリメチルアミノ）プロパンクロリドおよびその混合物から成る群から選択されるものである請求項９に記載の組成物。
【請求項１１】
前記四級アンモニウム塩が、セチルピリジニウムクロリド、ベンジルジメチルヘキサデシルアンモニウムクロリドおよびドデシルトリメチルアンモニウムブロミドから成る群から選択されるものである請求項１０に記載の組成物。
【請求項１２】
前記陽イオン染料が、塩基性レッド９、塩基性ブルー９、塩基性ブルー６９、塩基性ブルー２２、塩基性オレンジ１４、塩基性グリーン１、塩基性イエロー１、塩基性バイオレット２、塩基性ブラウン１、他の塩基性染料およびその混合物から成る群から選択される請求項９に記載の組成物。
【請求項１３】
前記ポリマーが織物である請求項３に記載の組成物。
【請求項１４】
下記式を有する官能性モノマーユニットを、少なくとも１つ有する含む抗菌性ポリマー：
【化１】
2004509220.tif 000008
式中、Ｒ１、Ｒ２およびＲ３はそれぞれ独立に、水素、ハロゲン、ヒドロキシル、シアノ、（Ｃ１−Ｃ６）アルキル、（Ｃ２−Ｃ６）アルケニル、（Ｃ１−Ｃ６）アルコキシ、（Ｃ１−Ｃ６）アルキルカルボニル、（Ｃ１−Ｃ６）アルキルカルボキシル、アルデヒド、アミド、アリールおよびヘテロシクリルから成る群から選択されるものであり；Ｒ４は、−ＣＯ２−Ｘ＋、ＳＯ３−Ｘ＋、−Ｏ−Ｘ＋、−ＰＯ４−２ＺＸ＋および−ＰＯ３−２ＺＸ＋から成る群から選択されるものであり；Ｘは四級アンモニウム塩、塩基性染料およびその混合物から成る群から選択されるものであり；Ｚは水素原子およびアルカリ土類金属から成る群から選択されるものであり；ｙは１以上２５０以下の整数（２５０を含む）である。
【請求項１５】
前記ポリマーが、少なくとも３５重量％のアクリロニトリルユニットを含む長鎖合成アクリルポリマーまたは繊維である請求項１６に記載の抗菌性ポリマー。
【請求項１６】
官能性モノマーユニットを有するポリマーに抗菌剤とともに仕上または染色を施して前記ポリマーに前記抗菌剤が結合したポリマーを形成し、それによって前記ポリマーを抗菌性にすることを含む、ポリマーを抗菌性にする方法。
【請求項１７】
前記官能性モノマーユニットが、カルボキシレート基、スルホネート基、アルコキシド基、ホスフェート基およびホスホネート基から成る群から選択されるものを含む請求項１６に記載の方法。
【請求項１８】
前記ポリマーが、繊維、フィルムおよび織物から成る群から選択されるものである請求項１６に記載の方法。
【請求項１９】
前記繊維が、植物由来繊維、動物由来ポリマー、天然有機ポリマー、合成有機ポリマーおよび無機物質から成る群から選択されるものである請求項１６に記載の方法。
【請求項２０】
前記合成有機ポリマーが、アクリルポリマーおよび陽イオン性染色可能ポリエステルから成る群から選択される請求項１６に記載の方法。
【請求項２１】
前記アクリルポリマーがアクリル繊維である請求項２０に記載の方法。
【請求項２２】
前記官能性モノマーユニットが、スルホン化モノマーを含む負電荷モノマーユニットである請求項１６に記載の方法。
【請求項２３】
前記スルホン化モノマーが、スチレンスルホン酸ナトリウム、メタリルスルホン酸ナトリウムおよびスルホフェニルメタリルエーテルナトリウムから成る群から選択される請求項２２に記載の方法。
【請求項２４】
前記抗菌剤が、四級アンモニウム塩および陽イオン性染料またはその混合物から選択される請求項１６に記載の方法。
【請求項２５】
前記四級アンモニウム塩が、セチルピリジニウムクロリド、ベンジルジメチルヘキサデシルアンモニウムクロリド、ドデシルトリメチルアンモニウムブロミド、Ｎ−（３−クロロ−２−ヒドロキシプロピル）−Ｎ，Ｎ−ジメチルドデシルアンモニウムクロリド、１，３−ビス−（Ｎ，Ｎ−ジメチルドデシルアンモニウムクロリド）−２−プロパノール、ドデシルトリメチルアンモニウムクロリド、Ｎ−（１−（２，３−ジオレオイルオキシ）プロピル）−Ｎ，Ｎ，Ｎ−トリメチルアンモニウムクロリド、Ｎ−（１−（２，３−ジオレイルオキシ）プロピル）Ｎ，Ｎ，Ｎ−トリメチルアンモニウムクロリド、ジメチルジオクタデシルアンモニウムブロミド、Ｎ，Ｎ−ジオレイル−Ｎ，Ｎ−ジメチルアンモニウムクロリド、１，２−ジオレオイルオキシ−３−（Ｎ，Ｎ，Ｎ−トリメチルアミノ）プロパンクロリドおよびその混合物から成る群から選択されるものである請求項２４に記載の方法。
【請求項２６】
前記四級アンモニウム塩が、セチルピリジニウムクロリド、ベンジルジメチルヘキサデシルアンモニウムクロリドおよびドデシルトリメチルアンモニウムブロミドから成る群から選択されるものである請求項２５に記載の方法。
【請求項２７】
前記陽イオン染料が、塩基性レッド９、塩基性ブルー９、塩基性ブルー６９、塩基性ブルー２２、塩基性オレンジ１４、塩基性グリーン１、塩基性イエロー１、塩基性バイオレット２、塩基性ブラウン１、他の塩基性染料およびその混合物から成る群から選択されるものである請求項２４に記載の方法。
【請求項２８】
前記ポリマーが織物である請求項１８に記載の方法。
【請求項２９】
前記ポリマーの仕上または染色が、ガラス転移温度（Ｔｇ）近くまたは前記温度より上で実施される請求項１６に記載の方法。
【請求項３０】
前記抗菌剤が、約３．５から約７．０の範囲内のｐＨを有する溶液中に存在する請求項１６に記載の方法。
【発明の詳細な説明】
【０００１】
米国政府の研究開発支援により達成された発明の権利に関する記載
本発明は、国立科学財団（Ｎａｔｉｏｎａｌ Ｓｃｉｅｎｃｅ Ｆｏｕｎｄａｔｉｏｎ）のグラントＮｏ． ＤＭＩ−９７３３９８１により政府の補助を受けてなされた。政府は本発明に関して一定の権利を有する。
（発明の分野）
概括的に言うと、本発明は新規なポリマー物質、特に抗菌性ポリマー組成物に関する。
【０００２】
（発明の背景）
人々に健康上の利点を提供する特定の機能を有する新規な織物材料が最近研究者らの注目を集めている（以下の文献を参照されたい：Ｅ． Ｓｃｏｔｔ ｅｔ ａｌ．， Ｊ． Ａｐｐｌｉｅｄ Ｂａｃｔｅｒｉｏｌｏｇｙ， ６８：２７１−２７８（１９９０）； Ｙ． Ｙａｎｇ ｅｔ ａｌ．， Ｔｅｘｔｉｌｅ Ｃｈｅｍｉｓｔ ａｎｄ Ｃｏｌｏｒｉｓｔ ＆ Ａｍｅｒｉｃａｎ Ｄｙｅｓｔｕｆｆ Ｒｅｐｏｒｔｅｒ， ３２（４）：４４−４９（２０００）； Ｋ．Ｐ． Ｓｕｎ ｅｔ ａｌ．， Ｊｏｕｒｎａｌ ｏｆ　Ｅｌｅｃｔｒｏｓｔａｔｉｃｓ， ４４：１２５−１２９（１９９８）； Ｃ． Ｅｃｋｈａｒｄｔ ｅｔ ａｌ．， Ｔｅｘｔｉｌｅ Ｃｈｅｍｉｓｔ ａｎｄ Ｃｏｌｏｒｉｓｔ ＆ Ａｍｅｒｉｃａｎ Ｄｙｅｓｔｕｆｆ Ｒｅｐｏｒｔｅｒ， ３２（４）：２１−２３（２０００））。機能性織物の例には、抗菌性、抗有毒化学物質性、抗紫外線、および抗放射線織物および衣類が含まれる（以下の文献を参照されたい：Ｋ．Ｐ． Ｓｕｎ ｅｔ ａｌ．， Ｊｏｕｒｎａｌ ｏｆ　Ｅｌｅｃｔｒｏｓｔａｔｉｃｓ， ４４：１２５−１２９（１９９８）； Ｃ． Ｅｃｋｈａｒｄｔ ｅｔ ａｌ．， Ｔｅｘｔｉｌｅ Ｃｈｅｍｉｓｔ ａｎｄ Ｃｏｌｏｒｉｓｔ ＆ Ａｍｅｒｉｃａｎ Ｄｙｅｓｔｕｆｆ Ｒｅｐｏｒｔｅｒ， ３２（４）：２１−２３（２０００）； Ｌ．Ｌ． Ｋｏ ｅｔ ａｌ．， Ｔｅｘｔｉｌｅ Ｃｈｅｍｉｓｔ ａｎｄ Ｃｏｌｏｒｉｓｔ ＆ Ａｍｅｒｉｃａｎ Ｄｙｅｓｔｕｆｆ Ｒｅｐｏｒｔｅｒ， ３２（４）：３４−３８（２０００））。前記特別な性質を織物材料に与えるために、前記繊維を構成するポリマー分子中に機能性化学物質を取り込ませる。
【０００３】
化学物質のポリマー内への取込みは、繊維ポリマーと外来化学物質との分子間相互作用（例えばファンデルワールス相互作用、双極子−双極子相互作用、共有結合、イオン結合相互作用、および水素結合）に依存する。例えば、織物の染色の場合、染料分子は、ポリマーと共有結合または強力な二次相互作用（例えば双極子−双極子反応）および水素結合を形成することができる。綿布の反応性染色は、染料とセルロースとの間に形成された共有結合を利用しており、着色は優れた洗濯堅牢度を有する。他方、ポリエステルおよび多くの合成線維の分散染色は、ポリマーとの強力な双極子−双極子相互作用を利用して同じような着色の耐久性を提供する。
【０００４】
さらにまた、シリコーン系ポリマーの四級アンモニウム塩は、高分子塩と繊維との間の相互作用強化によって耐久性抗菌特性を得るために織物中に取り込まれた（例えば以下の文献を参照されたい：Ａ．Ｊ． Ｉｓｑｕｉｔｈ ｅｔ ａｌ．， Ａｐｐｌ． Ｍｉｃｒｏｂｉｏｌｏｇｙ．， ２４：８５９−８６３（１９７２））。さらに、四級アンモニウム塩との相互作用のために架橋として酸性染料を利用する形で、ナイロン生地の抗菌処理においてイオン結合が利用された（以下の文献を参照されたい：Ｙ．Ｈ． Ｋｉｍ ｅｔ ａｌ．， Ｔｅｘｔｉｌｅ Ｒｅｓｅａｒｃｈ Ｊｏｕｒｎａｌ，印刷中）。
【０００５】
最近では、耐久的な機能性織物（抗生物性衣類および殺虫剤防御衣類を含む）を製造する刷新的な技術が開発された。例えば、セルロース系素材が、共有結合を用いることによって新しく作り出された（以下の文献を参照されたい：Ｇ． Ｓｕｎ ｅｔ ａｌ．， Ｔｅｘｔｉｌｅ Ｃｈｅｍｉｓｔ ａｎｄ Ｃｏｌｏｒｉｓｔ， ３０（６）：２６（１９９８）；Ｇ． Ｓｕｎ ｅｔ ａｌ．， Ｔｅｘｔｉｌｅ Ｃｈｅｍｉｓｔ ａｎｄ Ｃｏｌｏｒｉｓｔ， ３１（５）：３１（１９９９）； Ｇ． Ｓｕｎ ｅｔ ａｌ．， Ｔｅｘｔｉｌｅ Ｃｈｅｍｉｓｔ ａｎｄ Ｃｏｌｏｒｉｓｔ， ３１（１）：２１−２４（１９９９））。しかしながら、大半の合成繊維では反応基が欠如しているために、実用的選択肢には制限が有る。すなわちポリマーが耐久性のある機能を得るようにするための分子間相互作用が極めて少ない。
【０００６】
ＰＣＴ公開ＷＯ００／１５８９７（２０００年３月２３日公開、Ｓｕｎ ｅｔ ａｌ．）は、優れた色落ち堅牢度およびおよび洗濯堅牢度を有する耐久性がありさらに再生が可能な抗菌性ポリマー（例えば織物）を開示する。前記織物はスポーツウェア、防臭カーペット、フィルム、プラスチック、玩具および医療上の用途に適している。前記発明においては、染料分子は織物と抗菌剤との間の結合物質または架橋として用いられる。
ＰＣＴ刊行物ＷＯ００／１５８９７によって達成された進歩にもかかわらず、繊維および織物で使用される新規な抗菌性ポリマーおよび前記を製造する新規な方法が必要とされている。本発明は前記の要求等を満たす。
【０００７】
（発明の開示）
合成繊維の構造を調べることによって、驚くべきことに、ある種の相互作用（例えばイオン相互作用）を合成繊維の機能性仕上で利用できることが判明した。ポリマー（例えばアクリルポリマー）中の反応基または官能基（例えば陰イオン基）を抗菌剤の結合点として用いることができる。相補性官能基（例えば陽イオン基）を有する染料分子はポリマー中に侵入し、そこに定着してそれらの対応基（例えば陰イオン基）と強力な相互作用（例えばイオン相互作用）を形成することができる。
【０００８】
したがってある実施態様では、本発明は、（ａ）官能性モノマーユニットを有するポリマーおよび（ｂ）前記モノマーユニットに結合した抗菌剤を含む抗菌性ポリマーを提供する。前記官能性モノマーユニットは、前記抗菌剤との相互作用のための結合点として機能する。ある種の事例では、前記抗菌性組成物は、ポリマー（例えばアクリルポリマー）と抗菌剤（例えば四級アンモニウム塩）との間のイオン相互作用を利用する。ある観点では、前記仕上の条件、ポリマーの形態および抗菌剤の構造は、前記組成物の性能の耐久性を得る上で重要な役割を果たす。好ましくは、前記組成物はアクリルポリマーや陽イオン性染色可能ポリエステルの様な合成有機ポリマーを含む。前記ポリマーは織物になる繊維であってもよい。
【０００９】
微生物（例えば病原性細菌、悪臭生成細菌、粘菌、真菌およびウイルス）によるポリマー材料の汚染は、小売り製品と同様、医療産業、食品工業および外食産業における重要な問題である。したがって、本発明の抗菌性織物は多様な用途で用いることができる。適切な用途には、外科医の白衣、帽子、マスク、手術用カバー、患者用着衣、カーペット、寝具、下着、ソックス、スポーツウェア、および介護ユニフォームが含まれる。好ましい特徴では、前記用途はスポーツウェアおよびソックスである。
別の実施態様では、本発明は、下記式Ｉの官能性モノマーユニットを少なくとも１つ含む抗菌性ポリマーを提供する：
【化２】
2004509220.tif 000003
【００１０】
式Ｉで、Ｒ１、Ｒ２およびＲ３はそれぞれ独立に官能基であり、前記官能基には、水素、ハロゲン、ヒドロキシル、シアノ、（Ｃ１−Ｃ６）アルキル、（Ｃ２−Ｃ６）アルケニル、（Ｃ１−Ｃ６）アルコキシ、（Ｃ１−Ｃ６）アルキルカルボニル、（Ｃ１−Ｃ６）アルキルカルボキシル、アルデヒド、アミド、アリールおよびヘテロシクリルが含まれるが、ただしこれらに限定されない。
式ＩのＲ４は官能基であり、−ＣＯ２−Ｘ＋、ＳＯ３−Ｘ＋、−Ｏ−Ｘ＋、−ＰＯ４−２ＺＸ＋および−ＰＯ３−２ＺＸ＋が含まれるが、ただしこれらに限定されない。前記式中、Ｘは四級アンモニウム塩または塩基性染料またはその混合物である。ホスフェート基（−ＰＯ４−２）およびホスホネート基（−ＰＯ３−２）の場合、さらに別の原子価はＺで満たされる。Ｚは水素原子またはアルカリ土類金属（例えばナトリウム、カリウムなど）である。
指数ｙは１以上２５０以下の整数である。
【００１１】
好ましい実施態様では、式Ｉの官能性モノマーユニットを含む抗菌性ポリマーは、少なくとも８５重量％のアクリロニトリルユニット（−ＣＨ２−ＣＨ［ＣＮ］−）ｘを含む、長鎖の合成アクリルポリマーまたは繊維である。また別には、前記抗菌性ポリマーは、アクリロニトリルユニットが８５重量％未満であるが少なくとも３５重量％のアクリロニトリルユニットを有する繊維で構成されたモダクリルポリマーである。
さらに別の実施態様では、本発明は、官能性モノマーユニットを有するポリマーに抗菌剤とともに仕上または染色を施して前記ポリマーに抗菌剤が結合したポリマーを形成し、それによってポリマーを抗菌性にする方法を提供する。前記のようにして製造されたポリマーは、多数の医療および関連するヘルスケア製品、スポーツウェア、並びに衛生用生地で有効な抗生物特性を有する。
前記および他の実施態様並びに利点は、下記の添付図面および詳細な説明を読み進むにつれより明瞭となろう。
【００１２】
（発明の詳細な説明及び好ましい実施形態）
Ｉ．組成物
ある実施態様では、本発明は、（ａ）官能性モノマーユニットを有するポリマーおよび（ｂ）前記官能性モノマーユニットに結合した抗菌剤を含む抗菌性ポリマー組成物を提供する。本明細書で用いられるように、“抗菌性”という用語は、少なくともいくつかのタイプの微生物を死滅させるか、または少なくともいくつかのタイプの微生物の成長または増殖を抑制する能力を指す。本発明にしたがって製造されるポリマー、繊維、フィルムおよび織物は、広範囲の微生物スペクトルに対して殺菌（抗菌）活性を有する。例えば、前記ポリマーが織物である場合、前記織物は、代表的なグラム陽性細菌（例えば黄色ブドウ球菌（Ｓｔａｐｈｙｌｏｃｏｃｃｕｓ ａｕｒｅｕｓ））およびグラム陰性細菌（例えば大腸菌（Ｅｓｃｈｅｒｉｃｈｉａ ｃｏｌｉ））に対して抗菌活性を有する。さらにまた、前記の様な織物の抗菌活性は容易に再生させることができる。
【００１３】
本発明では多様なポリマーを用いることができる。適切なポリマーには、植物由来繊維、動物由来ポリマー、天然有機ポリマー、合成有機ポリマーおよび無機物質が含まれるが、ただしこれらに限定されない。好ましい態様では、合成有機ポリマー（例えばアクリルポリマー）が用いられる。ある種の態様では、本発明の使用に適したアクリルポリマーは、約４００００から約６００００の数平均分子量、または約１０００から約１５００の繰返しユニットを有する。重量平均分子量は約９００００から約１４００００で、多分散指数は約１．５から約３．０である。
【００１４】
さらにまたある種の実施態様では、前記ポリマーは複数のポリマーである。適切な複数のポリマーには、繊維、フィルム、織物およびプラスチックが含まれるが、ただしこれらに限定されない。好ましい態様では、前記抗菌性繊維はアクリル繊維である。本明細書では、“アクリル繊維”という用語は、最小限で８５％のアクリロニトリルを含むアクリル樹脂に由来する任意の人工繊維を指す。アクリル繊維は、その繊維構成物質が、少なくとも８５重量％のアクリロニトリルユニット（−ＣＨ２−ＣＨ［ＣＮ］−）ｘを含む任意の長鎖合成ポリマーである加工繊維である。本明細書で用いられるように、“モダクリル繊維”という用語は、アクリロニトリル繊維が８５重量％未満であるが少なくとも３５重量％を有する繊維を意味する。
【００１５】
好ましい実施態様では、本発明で用いられるアクリル繊維は、アクリロニトリルおよび少なくとも１つの他の官能性モノマーから製造される。官能性モノマーは官能基、好ましくはイオン性官能基を有する。適切な官能基には、カルボキシレート（−ＣＯ２−）基、スルホネート（ＳＯ３−）基、水酸（−ＯＨ）基、アルコキシド（−ＲＣＨ２Ｏ−）基、ホスフェート（−ＰＯ４−２）基およびホスホネート（−ＰＯ３−２）基が含まれるが、ただしこれらに限定されない。好ましい態様では、官能性モノマーは、負電荷官能性モノマー、例えばスルホネート（ＳＯ３−）基を含む。スルホネート基を含む官能性モノマーにはスチレンスルホン酸ナトリウム、メタリルスルホン酸ナトリウムおよびスルホフェニルメタリルエーテルナトリウムが含まれるが、ただしこれらに限定されない。
【００１６】
適切なアクリル繊維は種々の製品として製造される。本発明での使用に適したアクリル繊維にはミクロシュプリーム（ＭｉｃｒｏＳｕｐｒｅｍｅ）（登録商標）、クレスロフト（Ｃｒｅｓｌｏｆｔ）（商標）、クレスラン（Ｃｒｅｓｌａｎ）（登録商標）プラス、バイオフレッシュ（ＢｉｏＦｒｅｓｈ）（商標）、ウェザーブロック（ＷｅａｔｈｅｒＢｌｏｃ）（商標）（Ｓｔｅｒｌｉｎｇ Ｆｉｂｅｒｓ， Ｉｎｃ．から市販されている）；ドラロン（Ｄｒａｌｏｎ）（商標）（Ｂａｙｅｒ Ｉｎｃ．から市販されている）およびアクリラン（Ａｃｒｉｌａｎ）（登録商標）、バウンスバック（Ｂｏｕｎｃｅ−Ｂａｃｋ）（登録商標）、デュラスパン（Ｄｕｒａｓｐｕｎ）（登録商標）、ピル−トロール（Ｐｉｌ−Ｔｒｏｌ）（登録商標）、セイェール（Ｓａｙｅｌｌｅ）（登録商標）、スノ−ブライト（Ｓｎｏ−Ｂｒｉｔｅ）（商標）、ザ・スマート・ヤーンズ（Ｔｈｅ Ｓｍａｒｔ Ｙａｒｎｓ）（登録商標）、ウェア−デイティッド（Ｗｅａｒ−Ｄａｔｅｄ）（登録商標）、ウィンタック（Ｗｉｎｔｕｋ）（登録商標）（Ｓｏｌｕｔｉａ Ｉｎｃ．より市販されている）が含まれるが、ただしこれらに限定されない。他のアクリル繊維には、オルロン（Ｏｒｌｏｎ）（登録商標）、アクリリン（Ａｃｒｉｌｉｎ）（登録商標）アクリリック（ａｃｒｙｌｉｃ）、ドラン（Ｄｏｌａｎ）（登録商標）、ドゥラロン（Ｄｒａｌｏｎ）（登録商標）、ヴィニオンＮ（Ｖｉｎｙｏｎ）（登録商標）、ダイネル（Ｄｙｎｅｌ）（登録商標）、ヴェレル（Ｖｅｒｅｌ）（登録商標）、ＳＥＦモダクリリック（ｍｏｄａｃｒｙｌｉｃ）（登録商標）が含まれる。本発明での使用に適した他のアクリル繊維製品および商標名は当業者の知るところであろう。
【００１７】
別の実施態様では、本発明の抗菌性ポリマーは織物である。本発明に適した織物は、植物に由来する天然に存在する繊維、例えばセルロース、綿、リネン、麻、ジュートおよびカラムシを含むが、ただしこれらに限定されない。前記本発明に適した織物は、タンパク質をベースにする動物由来ポリマーを含み、前記には、ウール、モヘヤ、ビクーナおよびシルクが含まれるが、ただしこれらに限定されない。織物はまた、天然の有機ポリマーをベースに加工した繊維、例えばレーヨン、リオセル、アセテート、トリアセテートおよびアズロンを含む。本発明での使用に適した織物は合成有機ポリマーを含み、これらにはアクリル、アラミド、ナイロン、オレフィン、ポリエステル、スパンデクス、ヴィニオン、ビニルおよびグラファイトが含まれるが、ただし前記に限定されない。織物にはまた無機物質、例えばガラス、メタリック、セラミックも含まれる。
【００１８】
本発明の抗菌性ポリマー組成物は、官能性モノマーユニットに結合した抗菌剤を含む。前記抗菌剤は、前記官能性モノマーユニットに種々の結合により結合させることができる。前記結合には、共有結合、イオン結合、水素結合、ファンデルワールス力または機械的結合などが含まれるが、ただしこれらに限定されない。好ましくは、前記結合はイオン結合である。多様な抗菌剤が存在する。好ましい態様では、前記抗菌剤は四級アンモニウム塩または塩基性染料である。図１Ａは、適切な抗菌剤である芳香族および脂肪族四級アンモニウム塩を示す。適切な抗菌剤には、セチルピリジニウムクロリド、ベンジルジメチルヘキサデシルアンモニウムクロリド、ドデシルトリメチルアンモニウムブロミド、Ｎ−（３−クロロ−２−ヒドロキシプロピル）−Ｎ，Ｎ−ジメチルドデシルアンモニウムクロリド、１，３−ビス−（Ｎ，Ｎ−ジメチルドデシルアンモニウムクロリド）−２−プロパノール、ドデシルトリメチルアンモニウムクロリド、Ｎ−（１−（２，３−ジオレオイルオキシ）プロピル）−Ｎ，Ｎ，Ｎ−トリメチルアンモニウムクロリド、Ｎ−（１−（２，３−ジオレイルオキシ）プロピル）Ｎ，Ｎ，Ｎ−トリメチルアンモニウムクロリド、ジメチルジオクタデシルアンモニウムブロミド、Ｎ，Ｎ−ジオレイル−Ｎ，Ｎ−ジメチルアンモニウムクロリド、１，２−ジオレオイルオキシ−３−（Ｎ，Ｎ，Ｎ−トリメチルアミノ）プロパンクロリドおよびその混合物が含まれるが、ただしこれらに限定されない。
【００１９】
アンモニウム塩（−ＮＨ４＋）の他に、塩基性染料も本発明の使用に適切である。これら塩基性または陽イオン染料には、塩基性レッド９、塩基性ブルー９、塩基性ブルー６９、塩基性ブルー２２、塩基性オレンジ１４、塩基性グリーン１、塩基性イエロー１、塩基性バイオレット２、塩基性ブラウン１、他の塩基性染料およびその混合物が含まれるが、ただしこれらに限定されない。図１Ｂは、本発明の使用に適した種々の塩基性染料を示す。本発明の使用に適した他の抗菌剤も当業者の知るところであろう。
ある種の態様では、官能性モノマー上の反応部位は、前記抗菌剤の相補性官能基との結合点として機能する。前記抗菌剤の官能基（例えば陽イオン官能基）は、繊維内に進入しそこに定着して、前記ポリマーの相補性対応物（例えば陰イオン性スルホネート基）と強力な相互作用（たとえばイオン相互作用）を形成する。例えば、前記ポリマーのスルホネート（ＳＯ３−）基は、四級アンモニウム塩（−ＮＨ４＋）とイオン結合するであろう。
【００２０】
ＩＩ．抗菌性ポリマー
別の実施態様では、本発明は、少なくとも１つの下記式Ｉの官能性モノマーユニットを含む抗菌性ポリマーを提供する：
【化３】
2004509220.tif 000004
【００２１】
式中、Ｒ１、Ｒ２、Ｒ３、Ｒ４、Ｘ、Ｚおよびｙは先に定義されている。
好ましい実施態様では、式Ｉの官能性モノマーユニットを含む抗菌性ポリマーは、長鎖合成アクリルポリマーまたは繊維で、少なくとも８５重量％のアクリロニトリルユニット（−ＣＨ２−ＣＨ［ＣＮ］−）ｘを含む。前記式中ｘは約１０００から約１５００である。あるいは、前記抗菌性ポリマーは、アクリロニトリルユニットが８５重量％未満であるが少なくとも３５重量％のアクリロニトリルユニットを有する繊維で構成されたモダクリルポリマーである。
【００２２】
ある種の好ましい態様では、式Ｉのモノマーユニットを有するアクリルポリマーは、約４００００から約６００００の数平均分子量または約１０００から約１５００の繰返しユニットを有する。重量平均分子量は約９００００から約１４００００で、多分散指数は約１．５から約３．０である。
アクリルポリマー、繊維およびフィルムの他に、式Ｉの官能性モノマーを有する抗菌性ポリマーは織物でもよい。織物はまた、天然の有機ポリマーをベースにした加工繊維、例えばレーヨン、リオセル、アセテート、トリアセテートおよびアズロンを含む。本発明の使用に適した織物は、合成有機ポリマー（アクリル、アラミド、ナイロン、オレフィン、ポリエステル、スパンデクス、ヴィニオン、ビニルおよびグラファイトが含まれるが、ただしこれらに限定されない）を含む。織物はまた、無機物質（例えばガラス、メタリックおよびセラミック）を含む。
【００２３】
ＩＩＩ．抗菌性ポリマーの製造方法および使用
ある種の実施態様では、本発明はポリマーを抗菌性にする方法を提供する。前記方法は、官能性モノマーユニットを有するポリマーに抗菌剤とともに仕上または染色を施し、抗菌剤が結合したポリマーを製造し、それによって前記ポリマーを抗菌性にすることを含む。本明細書で用いられるように、“仕上”および“染色”という用語は互換的に用いられる。しかしながら、“仕上”では好ましくは四級アンモニウム塩を意味し、“染色”では好ましくは塩基性染料を意味する。
【００２４】
１．仕上温度の影響
好ましくは、本発明の組成物および方法で使用されるポリマーまたは繊維は、合成有機ポリマー（例えばアクリル繊維）である。ほぼ非晶質の構造を有するアクリル繊維は、抗菌剤（例えば陽イオン染料）とともに仕上または染色を施すことができる。ある態様では、染料分子がポリマーのガラス転移温度（Ｔｇ）近くでまたはＴｇより上でより容易にポリマーに侵入できるので、染色温度は考慮されねばならない。ガラス転移温度は、ポリマー分子がガラス状態からゴム状態に変化し、したがって化学物質の侵入に適したより多くの間隙を作る温度である。
【００２５】
図２は、抗菌剤（例えばセチルピリジニウムクロリド（ＣＰＣ））の取込みまたは消費に対する温度の影響を示している。前記の図は単なる例示であって、本発明の請求の範囲を制限しようとするものではない。当業者は反応条件の他の態様、改変およびまた別の選択肢を知りえよう。
本実施態様で示されるように、前記特定の抗菌剤の取込みは温度が約７５℃に達したとき急激に発生し、約７５℃から約８５℃までは徐々に改善されて約２０％に達するが、約８５℃から約１００℃で８０％に増加した。１００℃はアクリルの報告されたＴｇを超える温度である（Ｔ．Ｌ． Ｖｉｇｏ， Ｔｅｘｔｉｌｅ ｐｒｏｃｅｓｓｉｎｇ ａｎｄ ｐｒｏｐｅｒｔｉｅｓ， Ｅｌｓｅｖｉｅｒ， ｐ１２４（１９９７））。前記特定の事例では、ポリマー構造の間隙生成が約７５℃で始まり温度の上昇とともに増加し、したがって薬剤の取込みが開始され、さらに約８５℃以上の温度で薬剤の取込みが増加したように見える。ある態様では、本発明の方法は、好ましくは、特定の対象ポリマーについてはＴｇまたはＴｇ近くの温度で実施される。
【００２６】
２．抗菌剤の濃度の影響
ある態様では、繊維による抗菌剤の吸着は、部分的には溶液中の抗菌剤の濃度に左右される。ある事例では、濃度の上昇と共に吸着速度の増加が生じる。図３Ａ−Ｂは２つの抗菌剤の取込みに対するそれらの濃度の影響を示す。本図は単なる例示であって、本発明の請求の範囲を制限しようとするものではない。当業者は反応条件の他の態様、改変およびまた別の選択肢を知りえよう。
【００２７】
ある種の事例では、仕上剤の濃度の増加が繊維（例えばアクリル繊維）への取り込み速度を上昇させる。図３Ａ−Ｂは、セチルピリジニウムクロリド（Ａ）およびベンジルジメチルヘキサデシルアンモニウムクロリド（Ｂ）の種々の濃度での消費パターンを示している。仕上浴の同じ濃度では、ＣＤＣの最大消費は、ＢＤＨＡＣのそれよりもはるかに高く、前記塩の取込み速度はより高い濃度で（特に約４％で）低下した。種々の濃度におけるＣＰＣの繊維による消費は、反応時間の約６０分後に飽和に達したが、ＢＤＨＡＣのそれは、より高い仕上濃度で飽和に達しなかった。ある種の事例では、１％から２％への濃度の増加によって最終的な塩の消費は顕著には変化せず、繊維への取込みの増加を示唆している。ある態様では、４％の濃度で、塩の取込みは２％の濃度での取込みの約半分に低下した。
【００２８】
特定の理論に拘束されないが、セチルピリジニウムクロリド（ＣＰＣ）は、ベンジルジメチルヘキサデシルアンモニウムクロリド（ＢＤＨＡＣ）よりも比較的サイズが小さく、したがって比較的容易にポリマー（例えばアクリルポリマー）に侵入して内部のスルホネート基と相互反応する。容易に吸着する結果として、セチルピリジニウムクロリドは迅速に最大吸着に達し、これは、６０分の仕上時間後に取り込みの飽和として観察される。ＣＰＣと比較してそのサイズが大きいために、高い仕上温度によって、ＢＤＨＡＣのポリマー（例えばアクリル）への吸着は改善される。仕上浴中で１％から２％に濃度を増加させることによって吸着が改善される。
特定の理論に拘束されないが、濃度が４％に達したとき、四級アンモニウム塩の増加は繊維上の利用可能な反応基を越え、その結果として両方の塩の取込みの低下をもたらすと考えられる。４％の濃度で、前記繊維は、２％の濃度における消費量の約半分を取り込むことが可能であったので、約２％の濃度が好ましい。
【００２９】
３．ｐＨ条件の影響
図４Ａ−Ｂは、２つの抗菌剤の取込みに対するｐＨの影響を示している。前記の図は単なる例示であって、本発明の請求の範囲を制限しようとするものではない。当業者は反応条件の他の態様、改変およびまた別の選択肢を知りえよう。
約３．５から約７．０の種々のｐＨ値の範囲で、前記２つの四級アンモニウム塩の取込みはほとんど変化しないことが観察され、このことは、ある種の事例では、仕上工程は約３．５から約７．０の範囲内でｐＨ条件に対してあまり鋭敏ではないことを示唆している。ある好ましい事例では、ポリマー（例えばアクリル）の陽イオン染色は中性または酸性条件で実施される。
【００３０】
４．仕上を施したアクリル生地の耐久性
図５は、生地上の抗菌剤の耐久性を示している。前記の図は単なる例示であって、本発明の請求の範囲を制限しようとするものではない。当業者は反応条件の他の態様、改変およびまた別の選択肢を知りえよう。
ある態様では、本発明の方法は、繊維上の抗菌剤（例えばアクリル上の四級塩）の消耗の制御を提供する。ポリマーに結合させた四級アンモニウム塩により、仕上を施したアクリルは耐久的な抗菌特性を示す。図５では、四級アンモニウム塩（セチルピリジニウムクロリド、ベンジルジメチルヘキサデシルアンモニウムクロリドおよびドデシルトリメチルアンモニウムブロミドを含む）で得られた抗菌試験の結果が示されている。前記四級陽イオン種による微生物の抑制では、大腸菌に対しては接触時間１８時間で約７０−８０％の抑制が示される。前記機能の耐久性は優れており、ラウンダー＝オメター（Ｌａｕｎｄｅｒ−Ｏｍｅｔｅｒ）洗濯を１０回繰り返した後も前記機能はほとんど低下しなかった。ある事例では、前記抗菌剤と前記官能性モノマー（例えば陽イオン塩と陰イオン性スルホネート基）との間の強力な（例えばイオン性）相互作用が前記のような耐久的な抗菌機能に貢献している。したがって、抗菌剤とポリマーとの間における相互作用（例えばイオン相互作用）を四級アンモニウム塩を用いた生地の抗菌性仕上に用いることができることは明白である。
【００３１】
本発明の抗菌性ポリマーについて種々の用途が存在する。例えば、抗菌性織物は、医療分野の他に関連するヘルスケア分野および衛生分野の従業員に殺生物性の防御衣類を提供する。前記再生可能および再使用可能な殺生物性素材は、従来用いられている医療用布地としての使い捨て不織布の代用とすることができ、したがって病院の維持経費および廃棄費用を大きく削減することができる。本発明の織物の殺菌特性は、女性の衣類、下着、ソックスおよび他の衛生用目的に有利に用いることができる。さらに、前記殺菌特性をカーペット材に付与し、無臭および無菌カーペットを製造することができる。さらにまた、完全な無菌環境（例えばバイオテクノロジーおよび製薬工業で要求されるもの）は、本発明の殺菌性織物の使用によって、空気、液体および固形媒体からの一切の汚染を防止することができるという恩恵を受けるであろう。
【００３２】
ＩＶ．抗菌性ポリマー配合物
ある態様では、本発明のポリマーおよび組成物は他の抗菌性ポリマーと組み合わせて用いることができる。例えば、ＷＯ００／１５８９７号（２０００年３月２３日公開）（前記文献は参照により本明細書に含まれる）は、スポーツウェア、防臭カーペット、フィルム、玩具などに適した抗菌性生地を開示する。前記発明では、染料分子は架橋として機能してポリマー上に官能基をもたらし、それによって前記殺生物剤のための結合点として機能する。
【００３３】
別の実施態様では、米国特許出願第０９／５３５，３４８号（２０００年３月２４日出願；”Ｎ−Ｈａｌａｍｉｎｅ Ｖｉｎｙｌ Ｃｏｍｐｏｕｎｄｓ ａｎｄ ｔｈｉｒ Ｐｏｌｙｍｅｒ Ｂｉｏｃｉｄｅｓ”， Ｓｕｎ ｅｔ ａｌ．）（前記文献は参照により本明細書に含まれる）に開示されたように殺生物性ポリマーの製造に用いることができる複素環式ビニル化合物、と組み合わせて本発明のポリマーは用いられる。前記特許出願で開示されているように、生成されたポリマーは単独で用いてもよいが、また織物、布地およびポリマーに埋め込んでもよい。前記ポリマーは、ハロゲン供給源（例えば市販の塩素漂白剤）に曝露したとき、容易にＮ−ハラミン構造に変換することができる。Ｎ−ハラミン誘導体は、微生物に対して強力な抗菌特性を示す。
【００３４】
ある実施態様では、本発明のポリマーを、米国特許出願第０９／５３５，３４８号に開示された下記式ＩＩを有する化合物と、反応混合物中のビニルモノマーとともに反応させ、それによって前記ポリマーを化学的に改変する：
【化４】
2004509220.tif 000005
【００３５】
式中、Ａは、ＮＨ、Ｎ−Ｒ１２およびＣＲ５Ｒ６から成る群から選択されるものであり（式中Ｒ１２はハロゲンであり；Ｒ５およびＲ６は、置換されていても未置換でもよい（Ｃ１−Ｃ６）アルキル、置換されていても未置換でもよい（Ｃ２−Ｃ６）アルケニル、置換されていても未置換でもよい（Ｃ２−Ｃ６）アルキニル、置換されていても未置換でもよいシクロアルキル、置換されていても未置換でもよい（Ｃ１−Ｃ６）アルコキシ、置換されていても未置換でもよいアリールおよび置換されていても未置換でもよいヘテロアリールから成る群からそれぞれ独立に選択されるか；またはＲ５およびＲ６並びにそれらが結合している炭素は一緒になって、置換されていても未置換でもよい炭素環または置換されていても未置換でもよい複素環を形成する）；
Ｑは、Ｃ（Ｏ）、ＮＨ、Ｎ−Ｒ１３およびＣＲ７Ｒ８から成る群から選択されるものであり（式中Ｒ１３はハロゲンであり；Ｒ７およびＲ８は、置換されていても未置換でもよい（Ｃ１−Ｃ６）アルキル、置換されていても未置換でもよい（Ｃ２−Ｃ６）アルケニル、置換されていても未置換でもよい（Ｃ２−Ｃ６）アルキニル、置換されていても未置換でもよいシクロアルキル、置換されていても未置換でもよい（Ｃ１−Ｃ６）アルコキシ、置換されていても未置換でもよいアリールおよび置換されていても未置換でもよいヘテロアリールから成る群からそれぞれ独立に選択されるか；またはＲ７およびＲ８並びにそれらが結合している炭素は一緒になって、置換されていても未置換でもよい炭素環または置換されていても未置換でもよい複素環を形成する）；
Ｘは、Ｃ（Ｏ）、Ｃ（Ｏ）Ｎ−Ｒ９およびＣＲ１０Ｒ１１から成る群から選択されるものであり（式中Ｒ９は水素、ハロゲン、置換されていても未置換でもよい（Ｃ２−Ｃ６）アルケニルおよび置換されていても未置換でもよい（Ｃ１−Ｃ６）アルキルから選択されたものであり；Ｒ１０およびＲ１１は、置換されていても未置換でもよい（Ｃ１−Ｃ６）アルキル、置換されていても未置換でもよい（Ｃ２−Ｃ６）アルケニル、置換されていても未置換でもよい（Ｃ２−Ｃ６）アルキニル、置換されていても未置換でもよいシクロアルキル、置換されていても未置換でもよい（Ｃ１−Ｃ６）アルコキシ、置換されていても未置換でもよいアリールおよび置換されていても未置換でもよいヘテロアリールから成る群からそれぞれ独立に選択されるか；またはＲ１０およびＲ１１並びにそれらが結合している炭素は一緒になって、置換されていても未置換でもよい炭素環または置換されていても未置換でもよい複素環を形成する）；
Ｚは置換されていても未置換でもよい（Ｃ１−Ｃ３）アルキレン、Ｃ（Ｏ）または単結合から成る群から選択されるものである。本明細書では、「化学的改変」には、少なくとも１つの他のビニルモノマーの存在下での、既存の天然または合成ポリマーへのモノマーの単独での埋め込みまたはコポリマーとしての埋め込みを含む。重合反応および化学的改変反応は、加熱または放射を用いた方法によって、またはその組み合わせによって開始させることができる。得られた埋め込みポリマーは、バルク、フィルム／膜、粉末、溶液、ゲルなどの形態でプラスチック、ゴム、ポリマー素材、塗料、表面コーティング、接着剤などとして用いることができる。
【００３６】
本発明の殺生物性ポリマー配合物は全ての微生物に対して有効である。前記微生物には、例えば細菌、原虫、真菌、ウイルスおよび藻類が含まれる。さらにまた、本明細書に記載した殺生物性ポリマーは、多様な感染防御用途（例えば浄水）に用いることができる。前記ポリマーは、医療産業および食品工業における微生物学的汚染の制御または望ましくない生物の増殖の制御において重要であろう。さらに、それらは、塗料、コーティングおよび表面の微生物学汚染に対する保存料および予防剤として用いることができる。
本発明を下記で特定の実施例によってさらに詳細に説明する。以下の実施例は例示を目的として提供され、いかなる方法においても本発明を制限するものではない。
【００３７】
Ｖ．実施例
１．材料
オルロン（＃８６４）（Ｔｅｓｔｆａｂｒｉｃｓ Ｉｎｃ．より市販）を使用前にＡＡＴＣＣ標準洗剤１２４で十分に洗浄した。塩基性染料はアルドリッチ（Ａｌｄｒｉｃｈ）から供給された。本実験で用いた四級アンモニウム塩は、セチルピリジニウムクロリド（Ａｌｄｒｉｃｈから市販）、ベンジルジメチルヘキサデシルアンモニウムクロリド（Ａｃｒｏｓから市販）およびドデシルトリメチルアンモニウムブロミド（Ａｌｄｒｉｃｈから市販）であり、図１Ａに示した構造を有していた。
【００３８】
２．仕上
抗菌仕上浴は蒸留水に四級アンモニウム塩を溶解することによって調製した。前記溶液のｐＨ値は酢酸で調節し、硫酸ナトリウム（０−５％ｏｗｆ）を均染剤として添加した。溶液比（ｌｉｑｕｏｒ ｒａｔｉｏ）は１００：１であった。生地を仕上浴に浸漬し、仕上浴の温度を１℃／分の速度で沸騰するまで上昇させた。続いて９０分間沸騰させながら仕上を継続し、その間塩の吸着過程をモニターするために、０、１５、３０、４５、６０、７５および９０分で仕上溶液の部分標本をそれぞれ仕上浴から取り出した。続いて前記溶液の吸収をＵＶ−ＶＩＳ分光計（Ｈｉｔａｃｈｉ Ｕ−２０００）を用いて最大吸収波長（λｍａｘ）で測定した。セチルピリジニウムクロリドおよびベンジルジメチルヘキサデシルアンモニウムクロリドのλｍａｘ値はそれぞれ２６５ｎｍおよび２６２ｎｍであった。仕上剤の取込み百分率は下記等式１にしたがって計算した：
取込み（％）＝（Ａｏ−Ａｔ）／Ａｏ×１００　　（１）
式中、ＡｏおよびＡｔは、それぞれ仕上開始前および仕上時間ｔ経過後の仕上溶液の吸収を表す。抗菌剤による仕上に対する温度の影響を調べるために、所望の仕上温度に達したときに、この温度で２０分仕上浴を維持し、さらに仕上浴の部分標本を取り出し続いて次なるより高い温度に上昇させた。
【００３９】
３．塩基性染色および仕上
１−４％ｏｗｆの塩基性染料および２−４％ｏｗｆの四級アンモニウム塩の両方を含む仕上浴でオルロン生地を処理した。仕上浴のｐＨ値は酢酸で４．５に調節した。用いた溶液比は１００：１であった。前記の生地を染色および仕上浴に浸漬し、仕上浴の温度を１℃／分の速度で沸騰まで上昇させた。続いて前記過程を９０分間沸騰させながら続けた。仕上溶液の部分標本を仕上浴から生地の処理前および処理後に取り出した。続いてこれら溶液の吸収をＵＶ−ＶＩＳ分光計（Ｈｉｔａｃｈｉ Ｕ−２０００）を用いて最大吸収波長（λｍａｘ）で測定した。セチルピリジニウムクロリドおよび塩基性ブルー６９のλｍａｘ値はそれぞれ２６５ｎｍおよび５８２ｎｍであった。染料および四級アンモニウム塩の取込み百分率は等式１にしたがって計算した。
【００４０】
４．洗浄性試験
仕上を施した前記の生地をラウンダー＝オメーター（Ｌｕｎｄｅｒ−Ｏｍｅｔｅｒ）でＡＡＴＣＣ試験法６１−１９９４にしたがって洗浄し、洗濯耐久性を検定した。本ＡＡＴＣＣ試験法によるラウンダー＝オメーター洗濯試験１サイクルは、家庭用洗濯室での機械洗浄５回分に匹敵すると考えられる。
５．抗菌試験
抗菌特性は、ＡＡＴＣＣ検査法１００−１９９３にしたがって大腸菌ＡＴＣＣ２６６６（グラム陰性細菌）に対して定量的に検定した。円形生地見本（約１グラム）を２５０ｍＬ容器中で１．０（０．１ｍＬの細菌接種液）で試験した。前記接種液は１．０×１０４−１０６／ｍＬのコロニー形成単位の細菌を含む栄養ブロス培養液であった。検査用およびコントロール生地見本を細菌と１８時間接触させた後、１００ｍＬの滅菌蒸留水を前記容器内に注ぎ入れ、続いて激しく振盪し、上清を１０１、１０２、１０３および１０４に希釈した。希釈溶液の部分標本を栄養寒天に平板培養し、３７℃で１８時間インキュベートした。寒天平板上の細菌の生存コロニーを数えた。細菌数の減少は以下の等式を用いて計算した：
減少率（％）＝（Ａ−Ｂ）／Ａ×１００
式中、Ａは未処理生地の細菌コロニー数であり、Ｂは処理生地の細菌コロニー数である。
【００４１】
実施例１
本実施例では抗菌剤の消費に対する温度の影響を述べる。
アクリル（オルロン）生地片を生地重量に対して（ｏｎ ｗｅｉｇｈｔ ｏｆ ｆａｂｒｉｃ（ｏｗｆ））
１％のセチルピリジニウムクロリド（ＣＰＣ）（Ａｌｄｒｉｃｈ）および５％の硫酸ナトリウム（ＳＳ）を含む浴で処理した。前記仕上浴のｐＨ値は酢酸で５に調節した。溶液比は１００：１であった。前記の生地を仕上浴に浸漬し、仕上浴の温度を１℃／分の速度で沸騰まで上昇させた。続いて前記仕上を９０分間沸騰させながら続けた。仕上溶液の部分標本を仕上浴から処理前および処理後に取り出した。続いてこれら溶液の吸収をＵＶ−ＶＩＳ分光計（Ｈｉｔａｃｈｉ Ｕ−２０００）を用いて最大吸収波長（λｍａｘ）で測定した。四級アンモニウム塩の取込み百分率は等式１にしたがって計算した。結果は図２に示されている。
【００４２】
実施例２
本実施例では、オルロンへのＣＰＣおよびＢＤＨＡＣの取り込みの影響を述べる。オルロン（＃８６４）生地を、生地重量に対して（０ｗｆ）１、２、４％のセチルピリジニウムクロリド（ＣＰＣ）（Ａｌｄｒｉｃｈ）またはベンジルジメチルヘキシルデシルアンモニウムクロリド（ＢＤＨＤＡ）（Ａｌｄｒｉｃｈ）、および５％の硫酸ナトリウム（ＳＳ）を含む浴で処理した。前記仕上浴のｐＨ値は酢酸で４．５に調節した。溶液比は１００：１であった。前記の生地を仕上浴に浸漬し、仕上浴の温度を１℃／分の速度で沸騰まで上昇させた。続いて前記仕上を９０分間沸騰させながら続けた。仕上溶液の部分標本を仕上浴から処理前および処理後に取り出した。続いてこれら溶液の吸収をＵＶ−ＶＩＳ分光計（Ｈｉｔａｃｈｉ Ｕ−２０００）を用いて最大吸収波長（λｍａｘ）で測定した。四級アンモニウム塩の取込み百分率は等式１にしたがって計算した。結果は図３Ａ−Ｂに示されている。
【００４３】
実施例３
本実施例では種々の陽イオン染色性生地へのＣＰＣの付加量について述べる。オルロン（＃８６４）、アクリラン（Ａｃｒｙｌａｎ）（＃９８１）および陽イオン染色性ポリエステル（＃７６３Ｈ）（ｔｅｓｔｆａｂｒｉｃｓ Ｉｎｃ．，から購入）を、使用前にＡＡＴＣＣ標準洗剤１２４で十分に洗浄した。前記生地を４％ｏｗｆのセチルピリジニウムクロリド（ＣＰＣ）（Ａｌｄｒｉｃｈ）および５％ｏｗｆの硫酸ナトリウム（ＳＳ）を含む浴で処理した。前記仕上浴のｐＨ値は酢酸で４．５に調節した。溶液比は１００：１であった。水洗後の生地へのＣＰＣ付加量は図６に示されている。
【００４４】
実施例４
本実施例では水洗および洗濯後のアクリル繊維への付加量について述べる。
オルロン（＃８６４）生地を、生地重量に対して（ｏｗｆ）４％のセチルピリジニウムクロリド、ベンジルジメチルヘキシルデシルアンモニウムクロリド（ＢＤＨＤＡ）（Ａｌｄｒｉｃｈ）、およびトリメチルドデシルアンモニウムブロミド（ＤＴＡＢ）（Ａｌｄｒｉｃｈ）を含む浴で処理した。前記仕上浴のｐＨ値は酢酸で４．５に調節した。溶液比は１００：１であった。前記の生地を仕上浴に浸漬し、仕上浴の温度を１℃／分の速度で沸騰まで上昇させた。続いて前記仕上げを９０分間沸騰させながら続けた。前記塩の生地への水洗後の付加量は図７に示されている。
【００４５】
実施例５
本実施例では仕上を施したアクリル生地の抗菌性能の耐久性について述べる。図６に示されている生地を繰返し洗濯した後に抗菌テストを実施した。仕上を施した前記の生地をラウンダー＝オメーター（Ｌｕｎｄｅｒ−Ｏｍｅｔｅｒ）でＡＡＴＣＣ試験法６１−１９９４にしたがって洗濯し、洗濯耐久性を検定した。内部に５０個のステンレススチール球を有する容器に入れた、水１５０ｍＬ中に０．２２５グラムのＡＡＴＣＣ洗剤１２４を溶かした溶液に１グラムの前記生地を入れた。前記容器を密封し、これを室温でラウンダー＝オメーターに入れた。洗濯時間は４５分で、続いて生地を蒸留水で洗い風乾した。本ＡＡＴＣＣ試験法によるラウンダー＝オメーター洗濯試験１サイクルは、家庭用洗濯室での機械洗浄５回分に匹敵すると考えられる。
【００４６】
前記生地の抗菌特性を、ＡＡＴＣＣ検査法１００−１９９３にしたがって大腸菌ＡＴＣＣ２６６６（グラム陰性細菌）に対して定量的に検定した。円形生地見本（約１グラム）を２５０ｍＬ容器中で１．０（０．１ｍＬの細菌接種液で検査した。前記接種液は１．０×１０４−１０６／ｍＬのコロニー形成単位（ＣＦＵ）の細菌を含む栄養ブロス培養であった。検査用およびコントロール生地見本を細菌と１８時間接触させた後、１００ｍＬの滅菌蒸留水を前記容器内に注ぎ入れ、続いて激しく振盪し、上清を１０１、１０２、１０３および１０４に希釈した。希釈溶液の部分標本を栄養寒天で平板培養し、３７℃で１８時間インキュベートした。寒天平板上の細菌の生存コロニーを数えた。細菌数の減少は上記で説明した減少率の等式を用いて計算した。結果は図５に示されている。
【００４７】
実施例６
本実施例では塩基性染料で仕上を施したアクリルの抗菌性能について述べる。
オルロン生地を１％ｏｗｆの塩基性染料または１％ｏｗｆのＣＰＣを含む仕上浴で処理した。前記塩基性染料は、塩基性レッド９（Ｒ９）、塩基性オレンジ１４（Ｏ１４）、塩基性ブルー９（Ｂ９）、塩基性ブルー６９（Ｂ６９）、および塩基性ブルー２２（Ｂ２２）であった。前記仕上浴のｐＨ値は酢酸で４．５に調節した。溶液比は１００：１であった。前記の生地を染色と仕上浴に浸漬し、仕上浴の温度を１℃／分の速度で沸騰まで上昇させた。続いて前記過程を９０分間沸騰させながら続けた。
前記生地の抗菌特性を、ＡＡＴＣＣ検査法１００−１９９３にしたがって大腸菌ＡＴＣＣ２６６６（グラム陰性細菌）に対して定量的に検定した。結果は図８に示されている。
【００４８】
実施例７
本実施例では塩基性染料およびＰＣＰの混合物で処理したアクリルの抗菌性能について述べる。
オルロン生地を塩基性染料（２％ｏｗｆ）および２％ｏｗｆのＣＰＣの混合物を含む浴で処理した。前記塩基性染料は、塩基性レッド９（Ｒ９）、塩基性オレンジ１４（Ｏ１４）、塩基性ブルー９（Ｂ９）、塩基性ブルー６９（Ｂ６９）および塩基性ブルー２２（Ｂ２２）であった。前記仕上浴のｐＨ値は酢酸で４．５に調節した。溶液比は１００：１であった。前記の生地を染色と仕上浴に浸漬し、仕上浴の温度を１℃／分の速度で沸騰まで上昇させた。続いて前記過程を９０分間沸騰させながら続けた。前記生地の抗菌特性を、ＡＡＴＣＣ検査法１００−１９９３にしたがって大腸菌ＡＴＣＣ２６６６（グラム陰性細菌）に対して定量的に検定した。結果は図９に示されている。
【００４９】
実施例８
本実施例では染色と仕上を施したアクリルの抗菌性能の耐久性について述べる。
オルロン生地を、表Ａに示した種々の割合の塩基性染料およびＣＰＣの混合物を含む浴で処理した。前記塩基性染料は塩基性ブルー６９であった。前記仕上浴のｐＨ値は酢酸で４．５に調節した。溶液比は１００：１であった。前記の生地を染色と仕上浴に浸漬し、仕上浴の温度を１℃／分の速度で沸騰まで上昇させた。続いて前記過程を９０分間沸騰させながら続けた。仕上を施した前記の生地をラウンダー＝オメーターでＡＡＴＣＣ試験法６１−１９９４にしたがって洗濯し、洗濯耐久性を検定した。
前記生地の抗菌特性は、各々の洗濯後に、ＡＡＴＣＣ検査法１００−１９９３にしたがって大腸菌ＡＴＣＣ２６６６（グラム陰性細菌）に対して定量的に検定した。結果は表１に示されている。
【表１】
2004509220.tif 000006
────────────────────────────────────
【００５０】
実施例９
本実施例では染色と仕上を施したアクリルの着色堅牢度を述べる。
オルロン生地を、表２に示した種々の割合の塩基性染料およびＣＰＣの混合物を含む浴で処理した。前記塩基性染料は塩基性ブルー６９であった。前記仕上浴のｐＨ値は酢酸で４．５に調節した。溶液比は１００：１であった。前記の生地を染色と仕上浴に浸漬し、仕上浴の温度を１℃／分の速度で沸騰まで上昇させた。続いて前記過程を９０分間沸騰させながら続けた。仕上を施した前記の生地をラウンダー＝オメーターでＡＡＴＣＣ試験法６１−１９９４にしたがって洗濯し、続いて前記生地サンプルの色をＡＡＴＣＣ評価法ワンにしたがって調べ、染色仕上処理生地の堅牢度を検定した。
【表２】
2004509220.tif 000007
本明細書に記載した実施例および実施態様は例示を目的とし、前記を考慮して種々の改変または態様が当業者には示唆され、さらにそれらは本発明の範囲内に包含されることは理解されよう。本明細書に引用した全ての刊行物、特許および特許出願は参照により前記内容の全てが本明細書に含まれる。
【図面の簡単な説明】
【図１】
図１Ａ−Ｂは、抗菌剤、四級アンモニウム塩（Ａ）および塩基性染料（Ｂ）の種々の態様を示す。
【図２】
図２は抗菌剤の取り込みに対する温度の影響の一態様を示す。
【図３】
図３Ａ−Ｂは、２つの四級アンモニウム塩、セチルピリジウムクロリド（ＣＰＣ）（Ａ）およびベンジルジメチルヘキサデシルアンモニウムクロリド（ＢＤＨＡＣ）（Ｂ）の濃度の影響の一態様を示す（温度＝１００℃、ｐＨ＝５、Ｎａ２ＳＯ４＝５％）
【図４】
図４Ａ−Ｂは、濃度４％の２つの四級アンモニウム塩溶液、セチルピリジウムクロリド（ＣＰＣ）（Ａ）およびベンジルジメチルヘキサデシルアンモニウムクロリド（ＢＤＨＡＣ）（Ｂ）の取り込みに対するｐＨの影響の一態様を示す。
【図５】
図５は、四級アンモニウム塩で処理したアクリル生地（４％ｏｗｆで１００℃９０分処理）の耐久性に対する影響を示す。
【図６】
図６は、種々の生地（オルロン（＃８６４）、アクリラン（＃９８１）および陽イオン染色性ポリエステル（ＰＥＴ）（＃７６３Ｈ））へのＣＰＣの水洗後の付加量の一態様を示す。
【図７】
図７は、図６の生地への四級アンモニウム塩の種々の水洗後の付加量パーセントを示す。
【図８】
図８は、塩基性染料（１％ｏｗｆ）またはＣＰＣ（１％ｏｗｆ）で仕上を施したアクリルの抗菌性能を示す。Ｒ９は塩基性レッド９、Ｏ１４は塩基性オレンジ１４、Ｂ９は塩基性ブルー９、Ｂ６９は塩基性ブルー６９、Ｂ２２は塩基性ブルー２２である。
【図９】
図９は、塩基性染料およびＣＰＣの混合物で処理したアクリルの抗菌性能を示す。
【図１】
2004509220.tif 000009
【図２】
2004509220.tif 000010
【図３】
2004509220.tif 000011
【図４】
2004509220.tif 000012
【図５】
2004509220.tif 000013
【図６】
2004509220.tif 000014
【図７】
2004509220.tif 000015
【図８】
2004509220.tif 000016
【図９】
2004509220.tif 000017
【国際公開パンフレット】
2004509220.tif 000018
2004509220.tif 000019
2004509220.tif 000020
2004509220.tif 000021
2004509220.tif 000022
2004509220.tif 000023
2004509220.tif 000024
2004509220.tif 000025
2004509220.tif 000026
2004509220.tif 000027
2004509220.tif 000028
2004509220.tif 000029
2004509220.tif 000030
2004509220.tif 000031
2004509220.tif 000032
2004509220.tif 000033
2004509220.tif 000034
2004509220.tif 000035
2004509220.tif 000036
2004509220.tif 000037
2004509220.tif 000038
2004509220.tif 000039
2004509220.tif 000040
2004509220.tif 000041
2004509220.tif 000042
2004509220.tif 000043
2004509220.tif 000044
2004509220.tif 000045
2004509220.tif 000046
2004509220.tif 000047
2004509220.tif 000048
2004509220.tif 000049
2004509220.tif 000050
2004509220.tif 000051
【国際公開パンフレット（コレクトバージョン）】
2004509220.tif 000052
【国際調査報告】
2004509220.tif 000053
2004509220.tif 000054
2004509220.tif 000055